(57)【要約】【課題】クロム化合物を用いることなしに、クロメート処理した耐食性亜鉛めっき鋼板と同等もしくはそれ以上の優れた耐食性を有することのできる耐食性亜鉛めっき鋼板およびその製造方法を提供する。【解決手段】（１）  アルミニウムイオン、クエン酸イオン、りん酸イオン、アンモニウムイオン及びシリカを含有する耐食性皮膜を有し、この皮膜中の成分が、０．０３＜［Ａｌ量（質量％）］／［Ｓｉ量（質量％）］＜４．０  、かつ、０．５  ＜［Ｃ６Ｈ５Ｏ７３−量（質量％）］／［Ａｌ量（質量％）］＜２４、かつ、０．８  ＜［ＰＯ４３−  量（質量％）］／［ＮＨ４＋  量（質量％）］＜２５の関係を満たすことを特徴とする耐食性亜鉛系めっき鋼板、（２）  前記耐食性亜鉛系めっき鋼板の製造方法等。【選択図】        なし【特許請求の範囲】
【請求項１】
アルミニウムイオン、クエン酸イオン、りん酸イオン、アンモニウムイオン及びシリカを含有する耐食性皮膜を有し、この皮膜中の成分が、
０．０３＜［Ａｌ量（質量％）］／［Ｓｉ量（質量％）］＜４．０  、かつ、
０．５  ＜［Ｃ６Ｈ５Ｏ７３−量（質量％）］／［Ａｌ量（質量％）］＜２４、かつ、
０．８  ＜［ＰＯ４３−  量（質量％）］／［ＮＨ４＋  量（質量％）］＜２５
の関係を満たすことを特徴とする耐食性亜鉛系めっき鋼板。
【請求項２】
前記皮膜中の成分の量が、ＳｉＯ２：７〜１８０  ｍｇ／ｍ２、クエン酸イオン：６〜９０ｍｇ／ｍ２、アンモニウムイオン：１〜１５ｍｇ／ｍ２、アルミニウムイオン：１〜１５ｍｇ／ｍ２、りん酸イオン：１２〜１６０  ｍｇ／ｍ２である請求項１記載の耐食性亜鉛系めっき鋼板。
【請求項３】
前記皮膜の上層に更に樹脂皮膜を形成した請求項１記載の耐食性亜鉛系めっき鋼板。
【請求項４】
アルミニウムイオン、クエン酸イオン、りん酸イオン、アンモニウムイオンおよびシリカを含有する処理液を亜鉛系めっき鋼板の表面に塗布し、乾燥させることを特徴とする耐食性亜鉛系めっき鋼板の製造方法。
【発明の詳細な説明】
【０００１】
【発明の属する技術分野】
本発明は、耐食性亜鉛系めっき鋼板およびその製造方法に関する技術分野に属し、特には、クロム化合物を用いることなしに、優れた耐食性を有することのできる耐食性電気亜鉛めっき鋼板およびその製造方法に関する技術分野に属するものである。
【０００２】
【従来の技術】
クロム化合物を含まない耐食性亜鉛めっき鋼板に関しては、下記（１）  〜（６）  のようなものが知られている。
【０００３】
（１）  特開平１０−６０３１５号公報に記載されたもの。即ち、（ａ）  特定の官能基を有するエチレン性不飽和単量体とかかる官能基を有さないエチレン性不飽和単量体とを共重合させて得られる水系エマルジョンに、前記特定官能基と反応する官能基を有するシランカップリング剤および特定金属イオンを含有させた鋼材もしくは鋼構造物用表面処理剤、または、（ｂ）  カルボキシル基を有するエチレン性不飽和単量体、この単量体以外のエチレン性不飽和単量体および特定官能基を有するシランカップリング剤を共重合させて得られる水系エマルジョンに、特定金属イオンを含有させた鋼材もしくは鋼構造物用表面処理剤。
【０００４】
（２）  特開平１１−３３３９７３号公報に記載されたもの。即ち、金属基体と、該金属基体の表面上に形成されたケイ酸化合物及び重量平均分子量１０００〜１０００００である芳香族アミン系縮合物を含有する第１皮膜と、該第１被膜の上に形成されたケイ酸化合物を含有する第２皮膜とを有する積層構造。
【０００５】
（３）  特開２００１−１０７２６１号公報に記載されたもの。即ち、多価金属の第一リン酸塩  （例、リン酸アルミニウム）  の水溶液に多価金属化合物  （例、水酸化マグネシウム）  をキレート剤と一緒に添加して溶解させ、必要に応じて水性樹脂、ホウ酸、コロイダルシリカの１種もしくは２種以上を配合した処理液を電磁鋼板に塗布し、  ２００〜３３０  ℃の温度範囲で焼き付ける。処理液中および皮膜中の多価金属カチオンの価数×モル数の積の総和ΣＭｉとリンのモル数ΣＰｉとの関係が１≦  ［ΣＭｉ／ΣＰｉ］  ≦５となるようにするというもの。
【０００６】
（４）  特開２００１−１７０５５７号公報に記載されたもの。即ち、第１の表面処理液は、マンガン、マグネシウム、モリブデン、亜鉛、カルシウムまたはジルコニウムから選んだ１種または２種以上の金属のリン酸塩の処理液にオキシカルボン酸化合物を添加して、耐食性、塗膜密着性を向上させる。第２の表面処理液は、前記第１の表面処理液にシランカップリング剤とシリカゾルとを混合し、耐指紋性を更に向上させる。処理方法は、前記第１、第２の表面処理液をめっき鋼板表面にリン酸塩のＰ量が５〜２００  ｍｇ／ｍ２になるように塗布した後、水洗せず、板温８０〜２５０  ℃で乾燥するというものである。
【０００７】
（５）  特開２００１−２１４２８３号公報に記載されたもの。即ち、亜鉛系めっき鋼板の表面に、（ａ）  Ｍｇ、ＭｎおよびＡｌの金属化合物であり、りん酸塩、炭酸塩、硝酸塩、酢酸塩、水酸化物およびフッ化物から選ばれる少なくとも１種の金属化合物、（ｂ）  水溶性有機樹脂、および、（ｃ）  酸を含有する水性組成物を塗布して形成された皮膜層を有する表面処理亜鉛系めっき鋼板。
【０００８】
（６）  特開２００１−２７１１７５号公報に記載されたもの。即ち、亜鉛系めっき鋼板に、Ｍｇ、Ｍｎ、Ａｌの化合物（リン酸塩、炭酸塩、硝酸塩、酢酸塩、水酸化物、フッ化物）と、２価以上の金属イオンに配位可能な有機酸を含有する水性組成物を、塗装し、硬化して皮膜を形成して課題を達成しようとするもの。
【０００９】
【特許文献１】
特開平１０−６０３１５号公報
【特許文献２】
特開平１１−３３３９７３号公報
【特許文献３】
特開２００１−１０７２６１号公報
【特許文献４】
特開２００１−１７０５５７号公報
【特許文献５】
特開２００１−２１４２８３号公報
【特許文献６】
特開２００１−２７１１７５号公報
【００１０】
【発明が解決しようとする課題】
前記公報に記載の技術（１）  〜（６）  は、クロム化合物を含まない耐食性亜鉛めっき鋼板に関する従来技術である。これらの技術（１）  〜（６）  には、それぞれ下記のような問題点もしくは欠点がある。
【００１１】
（１）  特開平１０−６０３１５号公報に記載されたものにおいては、シランカップリング剤が不安定で取り扱いが難しい。
（２）  特開平１１−３３３９７３号公報に記載されたものにおいては、芳香族アミンの臭気が問題となり、作業性がよくない。
（３）  特開２００１−１０７２６１号公報に記載されたものにおいては、焼付け温度が２００  〜３３０  ℃と高く、設備上の制限がある。
（４）  特開２００１−１７０５５７号公報に記載されたものにおいては、処理液中の金属イオンは緻密な皮膜を形成するためにはやや不十分なものである。
（５）  特開２００１−２１４２８３号公報や特開２００１−２７１１７５号公報に記載されたものにおいては、Ｍｎ等は溶解度が低く不溶性皮膜形成に適しているために、これらを含有させて皮膜を形成させているが、Ｍｎ等重金属を含むため、使用が制限される。
【００１２】
本発明はこの様な事情に着目してなされたものであって、その目的は、前記従来技術の場合のような問題点を解消し、クロム化合物を用いることなしに、クロメート処理した耐食性亜鉛めっき鋼板と同等もしくはそれ以上の優れた耐食性を有することのできる耐食性亜鉛めっき鋼板およびその製造方法を提供しようとするものである。
【００１３】
【課題を解決するための手段】
本発明は、上記目的を達成するために鋭意研究を重ね、その結果、アルミニウムイオン、クエン酸イオン、りん酸イオン、アンモニウムイオンおよびシリカを含有する溶液（処理液）により亜鉛系めっき鋼板を処理する（表面に塗布し乾燥させる）ことによって耐食性亜鉛めっき鋼板（クロメート処理した耐食性亜鉛めっき鋼板と同等もしくはそれ以上の優れた耐食性を有する）とすることができることを見出し、かかる知見に基づき本発明を完成した。
【００１４】
このようにして完成されて上記目的を達成し得た本発明は、耐食性亜鉛系めっき鋼板およびその製造方法に係わり、これは請求項１〜３記載の耐食性亜鉛系めっき鋼板、請求項４記載の耐食性亜鉛系めっき鋼板の製造方法であり、それは次のような構成としたものである。
【００１５】
即ち、請求項１記載の耐食性亜鉛系めっき鋼板は、アルミニウムイオン、クエン酸イオン、りん酸イオン、アンモニウムイオン及びシリカを含有する耐食性皮膜を有し、この皮膜中の成分が、
０．０３＜［Ａｌ量（質量％）］／［Ｓｉ量（質量％）］＜４．０  、かつ、
０．５  ＜［Ｃ６Ｈ５Ｏ７３−量（質量％）］／［Ａｌ量（質量％）］＜２４、かつ、
０．８  ＜［ＰＯ４３−  量（質量％）］／［ＮＨ４＋  量（質量％）］＜２５
の関係を満たすことを特徴とする耐食性亜鉛系めっき鋼板である（第１発明）。
【００１６】
請求項２記載の耐食性亜鉛系めっき鋼板は、前記皮膜中の成分の量が、ＳｉＯ２：７〜１８０  ｍｇ／ｍ２、クエン酸イオン：６〜９０ｍｇ／ｍ２、アンモニウムイオン：１〜１５ｍｇ／ｍ２、アルミニウムイオン：１〜１５ｍｇ／ｍ２、りん酸イオン：１２〜１６０  ｍｇ／ｍ２である請求項１記載の耐食性亜鉛系めっき鋼板である（第２発明）。
【００１７】
請求項３記載の耐食性亜鉛系めっき鋼板は、前記皮膜の上層に更に樹脂皮膜を形成した請求項１記載の耐食性亜鉛系めっき鋼板である（第３発明）。
【００１８】
請求項４記載の耐食性亜鉛系めっき鋼板の製造方法は、アルミニウムイオン、クエン酸イオン、りん酸イオン、アンモニウムイオンおよびシリカを含有する処理液を亜鉛系めっき鋼板の表面に塗布し、乾燥させることを特徴とする耐食性亜鉛系めっき鋼板の製造方法である（第４発明）。
【００１９】
【発明の実施の形態】
本発明は例えば次のようにして実施する。
アルミニウムイオン、クエン酸イオン、りん酸イオン、アンモニウムイオンおよびシリカを含有する処理液を調製し準備する。この処理液を亜鉛系めっき鋼板の表面に塗布し、乾燥させる。そうすると、アルミニウムイオン、クエン酸イオン、りん酸イオン、アンモニウムイオン及びシリカを含有する耐食性皮膜を有する耐食性亜鉛系めっき鋼板が得られる。
【００２０】
このとき、耐食性皮膜中の成分が、
０．０３＜［Ａｌ量（質量％）］／［Ｓｉ量（質量％）］＜４．０  、かつ、
０．５  ＜［Ｃ６Ｈ５Ｏ７３−量（質量％）］／［Ａｌ量（質量％）］＜２４、かつ、
０．８  ＜［ＰＯ４３−  量（質量％）］／［ＮＨ４＋  量（質量％）］＜２５
の関係を満たすようにする。そうすると、本発明に係る耐食性亜鉛系めっき鋼板が得られる。
【００２１】
このような形態で本発明が実施される。以下、本発明について主にその作用効果（処理液および耐食性皮膜中の成分の影響等）を説明する。
【００２２】
本発明に係る耐食性亜鉛系めっき鋼板の製造に際し、亜鉛系めっき鋼板の表面に塗布する処理液に含まれるアルミニウムイオンは、りん酸イオンと結合してシリカと共に不溶性の皮膜（耐食性皮膜）をつくるため、亜鉛系めっき鋼板の耐食性を向上させる作用効果がある。しかし、アルミニウムイオンは加水分解を受けて処理液中に水酸化物等のアルミニウム化合物が沈殿することがあり、この点において適用しづらい面がある。そこで、この対策を検討したところ、クエン酸イオン（：Ｃ６Ｈ５Ｏ７３−）を含有させることによって、アルミニウム化合物が自然に沈殿することを防止できることを見出した。また、上記皮膜を下地皮膜として用いる場合には、アルミニウムイオンが上塗りの水溶性樹脂を固化させる等の悪影響が時に見られるが、クエン酸イオンを添加することによりアルミニウムイオンを不活性化させ、その悪影響を除くことができる。このような作用効果を有効にするためには、皮膜中のＣ６Ｈ５Ｏ７３−量（質量％）とＡｌ量（質量％）の比が０．５  超２４未満となるようにすること、即ち、０．５  ＜［Ｃ６Ｈ５Ｏ７３−量（質量％）］／［Ａｌ量（質量％）］＜２４を満たすようにすることが必要である。この量的比率が０．５  未満の場合ではアルミニウムイオンの安定化が不十分となり、２４超の場合では皮膜の溶解度が上昇して耐食性が劣化傾向となるからである。
【００２３】
さらに耐食性を高めるため、アンモニウムイオンを皮膜に含ませた。これをりん酸イオンと共存させておけば、腐食初期に生ずる微量の亜鉛イオンと反応して溶解度の低い複塩（ＺｎＮＨ４ＰＯ４・６Ｈ２Ｏ  ）すなわち難溶性亜鉛化合物が生ずるためである。このりん酸イオンとアンモニウムイオンとの量（質量％）の比率が０．８  超２５未満となるようにすること、即ち、０．８  ＜［ＰＯ４３−  量（質量％）］／［ＮＨ４＋  量（質量％）］＜２５を満たすようにすることが必要である。この比率が０．８  未満の場合にも、２５超の場合にも、上記難溶性亜鉛化合物の生成が困難になるからである。
【００２４】
耐食性は皮膜の緻密さに影響されるが、その緻密さは皮膜中のＡｌ量（質量％）とＳｉ量（質量％）の比、即ち、［Ａｌ量（質量％）］／［Ｓｉ量（質量％）］の影響を受ける。その値は、０．０３＜［Ａｌ量（質量％）］／［Ｓｉ量（質量％）］＜４．０  とする必要がある。皮膜はシリカ粒子間の隙間をアルミニウム化合物が埋める構造をとっていると考えられ、このため、［Ａｌ量（質量％）］／［Ｓｉ量（質量％）］が０．０３未満の場合にはシリカ粒子間が埋まらず、耐食性が不十分となり、一方、この値が４．０  超の場合にはシリカによる防錆効果が不足し、耐食性が劣化するからである。シリカとしては、粒径１〜１００ｍｍ  のコロイダルシリカを用いることが望ましい。粒径１ｍｍ未満の場合にはゲル化しやすくなり、粒径１００ｍｍ  超の場合にはシリカ自体の防錆作用が弱くなる傾向がある。
【００２５】
本発明において、亜鉛系めっき鋼板上に形成される皮膜（耐食性皮膜）量は、５０〜２５０  ｍｇ／ｍ２とすることが望ましい。５０ｍｇ／ｍ２未満の場合には、耐食性が低下して不足気味となり、２５０  ｍｇ／ｍ２超の場合には、この耐食性皮膜の上層として樹脂皮膜を形成させた場合に該樹脂皮膜の密着性が低下する傾向がある。耐食性皮膜の膜厚としては、０．０２〜０．１  μｍ  とすることが望ましい。
【００２６】
本発明に係る耐食性亜鉛系めっき鋼板において、耐食性皮膜中の成分の量が、ＳｉＯ２：７〜１８０  ｍｇ／ｍ２、クエン酸イオン：６〜９０ｍｇ／ｍ２、アンモニウムイオン：１〜１５ｍｇ／ｍ２、アルミニウムイオン：１〜１５ｍｇ／ｍ２、りん酸イオン：１２〜１６０  ｍｇ／ｍ２であることが望ましい（第２発明）。ＳｉＯ２：７ｍｇ／ｍ２未満、クエン酸イオン：６ｍｇ／ｍ２未満、アンモニウムイオン：１ｍｇ／ｍ２未満、アルミニウムイオン：１ｍｇ／ｍ２未満、りん酸イオン：１２ｍｇ／ｍ２未満の１種以上の場合には、耐食性皮膜が製膜し難くなり、一方、ＳｉＯ２：１８０  ｍｇ／ｍ２超、クエン酸イオン：９０ｍｇ／ｍ２超、アンモニウムイオン：１５ｍｇ／ｍ２超、アルミニウムイオン：１５ｍｇ／ｍ２超、りん酸イオン：１６０  ｍｇ／ｍ２超の１種以上の場合には、上塗り後の塗膜密着性が低下する傾向がある。なお、成分の量（ｍｇ／ｍ２）は、亜鉛系めっき鋼板の表面積１ｍ２あたり（即ち、耐食性皮膜の表面積１ｍ２あたり）の成分の量（ｍｇ）である。
【００２７】
本発明に係る耐食性亜鉛系めっき鋼板における耐食性皮膜は、アルミニウムイオン、クエン酸イオン、りん酸イオン、アンモニウムイオン及びシリカを含有するものであり、これらの成分のみを含むことに限定されず、これら以外に、必要に応じて他の成分を含むことができ、例えば、防錆剤であるチオ尿素ベンゾトリアゾールなどを含むことができる。
【００２８】
本発明に係る耐食性亜鉛系めっき鋼板は、アルミニウムイオン、クエン酸イオン、りん酸イオン、アンモニウムイオンおよびシリカを含有する処理液を亜鉛系めっき鋼板の表面に塗布し、乾燥させることにより、得ることができる（第４発明）。即ち、本発明に係る耐食性亜鉛系めっき鋼板の耐食性皮膜は、上記処理液を亜鉛系めっき鋼板の表面に塗布し、乾燥させることにより、形成させることができる。なお、上記処理液としては、上記成分のみを含むものには限定されず、上記成分以外に、必要に応じて他の成分を含むことができ、例えば、上記防錆剤や界面活性剤（カチオン、ノニオン、アニオン系）を含むことができる。
【００２９】
上記耐食性皮膜の形成に際しては、処理液を塗布した後、５０〜１００  ℃の温度で１０〜６０秒の時間の程度で乾燥させることができる。
【００３０】
処理液中の各成分は、アルミニウムイオンについては、例えば、硫酸アルミニウム、硝酸アルミニウム、酸化アルミニウム、りん酸アルミニウム等のアルミニウム塩から供給することができ、りん酸イオンについては、例えば、りん酸二水素アルミニウム、りん酸のアルカリ金属塩等のりん酸塩や、りん酸から供給することができ、シリカについては、例えばシリカゾルとして供給することができ、クエン酸イオンについては、クエン酸、クエン酸のアルカリ金属塩から供給することができ、アンモニウムイオンについては、例えば、硫酸アンモニウム、硝酸アンモニウム等のアンモニウム塩や、アンモニア水から供給することができる。これらの中では、余計なイオンが混入せず、液調製が容易であることから、りん酸二水素アルミニウム、シリカゾル、クエン酸二水素アンモニウムを用いることが望ましい。処理液はこれらの化合物を合計で１〜１０重量％（質量％）程度の溶液として塗布する。
【００３１】
前記耐食性皮膜の上層にさらに樹脂皮膜を形成することが、更なる耐食性の向上や潤滑性および外観の向上の点から望ましい（第３発明）。この樹脂皮膜の樹脂としては、例えば、ポリオレフィン系、ポリウレタン系、ポリエステル系の樹脂を用いることができる。樹脂皮膜の厚みは、０．０５〜６μｍ  とすることが望ましい。０．０５μｍ  未満の場合には、用途によっては耐食性が不足気味になり、６μｍ  超の場合には、樹脂皮膜の密着性が低下する傾向がある。
【００３２】
皮膜中のＡｌ、Ｓｉの定量は、蛍光Ｘ線分析によって行うことができる。クエン酸イオン、アンモニウムイオン、りん酸イオンの定量は、イオンクロマトグラフィーにより行うことができる。これらの方法は、皮膜の上層に樹脂皮膜が形成された場合でも適用可能である。
【００３３】
本発明に係る耐食性亜鉛系めっき鋼板は、以上のことからわかるように、アルミニウムイオン、クエン酸イオン、りん酸イオン、アンモニウムイオンおよびシリカを含有する処理液を亜鉛系めっき鋼板の表面に塗布し乾燥させることにより得ることができるので、クロメート処理することなしに（即ち、クロム化合物を用いることなしに）得ることができる。そして、クロム化合物を含まないで（即ち、クロム化合物を用いることなしに）、クロメート処理した耐食性亜鉛系めっき鋼板と同等もしくはそれ以上の耐食性を有することができる。即ち、本発明によれば、クロメート処理することなしに（即ち、クロム化合物を用いることなしに）、クロメート処理した耐食性亜鉛系めっき鋼板と同等もしくはそれ以上の耐食性を有する耐食性亜鉛系めっき鋼板を得ることができる。
【００３４】
本発明において、耐食性亜鉛系めっき鋼板の基材である亜鉛系めっき鋼板、即ち、処理液の塗布処理が施される亜鉛系めっき鋼板としては、電気亜鉛めっき鋼板の他、亜鉛浴に浸漬して得られる溶融亜鉛めっき鋼板等を使用することができる。
【００３５】
【実施例】
本発明の実施例および比較例を以下説明する。なお、本発明はこの実施例に限定されるものではない。
【００３６】
表１に示す組成の水溶液を処理液とし、これを電気亜鉛めっき鋼板（板厚：０．８ｍｍ、Ｚｎめっき量：２０ｇ／ｍ２）にロールコート塗布し、約  ０．７μｍ  の厚みの皮膜を形成した後、これを鋼板温度が２０秒で５０℃となるように加熱し乾燥させた。次に、この上層にポリエチレン系塗料をロールコート塗布し、鋼板温度が２０秒で１５０  ℃になるように加熱し硬化させて、膜厚が０．０５〜６μｍ  の樹脂皮膜を形成させ、これにより試験片を作製した。
【００３７】
このようにして作製された試験片（樹脂皮膜形成後のもの）を７０×１５０ｍｍ  の大きさに剪断後、端面部をシールし、耐食性試験として塩水噴霧試験（ＪＩＳ    Ｚ−２３７１）を行い、各試験片表面の白錆発生面積に応じて下記の評価基準に従って評価した。即ち、白錆発生面積が５０％超のものを×（耐食性不良）、２０〜５０％のものを△（×よりは良いものの耐食性不充分）、５〜２０％のものを○（耐食性良好）、５％未満のものを◎（優：○よりも優れる）とした。なお、樹脂皮膜形成前の状態のものについても上記と同様の塩水噴霧試験を行った。この樹脂皮膜形成前のものについては塩水噴霧１２時間（ｈ）の時点で白錆発生面積率を評価し、前記樹脂皮膜形成後のものについては塩水噴霧２４０  時間（ｈ）の時点で白錆発生面積率を評価した。
【００３８】
また、前記試験片（樹脂皮膜形成後のもの）の皮膜中のＡｌおよびＳｉの定量を行った。この定量は、蛍光Ｘ線分析によって行った。更に、クエン酸イオン、アンモニウムイオン、りん酸イオンの定量を行った。この定量は、イオンクロマトグラフィーによって行った。
【００３９】
上記耐食性試験（塩水噴霧試験）の結果を表２に示す。Ｎｏ．２〜８  、１０〜１７［本発明の実施例（発明例）］の場合は、耐食性は○（耐食性良好）または◎（優：○よりも優れる）であり、良好である。
【００４０】
これに対し、Ｎｏ．１（比較例１）の場合は、［Ａｌ量（質量％）］／［Ｓｉ量（質量％）］（以下、［Ａｌ］／［Ｓｉ］ともいう）が０．０２と小さく（本発明に係る皮膜成分の下限値よりも小）、皮膜が緻密でないことに主に起因して、更には、［Ｃ６Ｈ５Ｏ７３−量（質量％）］／［Ａｌ量（質量％）］（以下、［Ｃ６Ｈ５Ｏ７３−  ］  ／［Ａｌ］ともいう）が３４．５と大きく（本発明に係る皮膜成分の上限値よりも大）、又、［ＰＯ４３−  量（質量％）］／［ＮＨ４＋  量（質量％）］（以下、［ＰＯ４３−］  ／［ＮＨ４＋  ］  ともいう）が０．６  と小さい（本発明に係る皮膜成分の下限値よりも小）ことにも起因して、耐食性が劣り、×（耐食性不良）である。
【００４１】
Ｎｏ．９（比較例９）の場合には、［Ａｌ］／［Ｓｉ］が６．３  と大きく（本発明に係る皮膜成分の上限値よりも大）、シリカの防錆効果が不十分なために、耐食性が劣り、△（×よりは良いものの耐食性不充分）である。
【００４２】
Ｎｏ．１８（比較例１８）の場合には、［Ｃ６Ｈ５Ｏ７３−  ］  ／［Ａｌ］が小さい（本発明に係る皮膜成分の下限値よりも小さい）ことに主に起因し、更には、［ＰＯ４３−］  ／［ＮＨ４＋  ］  が４０．６と大きい（本発明に係る皮膜成分の上限値よりも大）ことにも起因して、耐食性が劣り、△（耐食性不充分）である。
【００４３】
Ｎｏ．１９  （比較例１９）の場合は、［Ｃ６Ｈ５Ｏ７３−  ］  ／［Ａｌ］が大きい（本発明に係る皮膜成分の上限値よりも大きい）ことに主に起因して、更には［ＰＯ４３−］  ／［ＮＨ４＋  ］  が小さい（本発明に係る皮膜成分の下限値よりも小さい）ことにも起因して、耐食性が劣り、×（耐食性不良）である。
【００４４】
Ｎｏ．２０  （比較例２０）の場合には、［ＰＯ４３−］  ／［ＮＨ４＋  ］  が小さい（本発明に係る皮膜成分の下限値よりも小さい）ことに起因して、更には、［Ｃ６Ｈ５Ｏ７３−  ］  ／［Ａｌ］が大きい（本発明に係る皮膜成分の上限値よりも大きい）ことにも起因して、耐食性が劣り、×（耐食性不良）である。
【００４５】
Ｎｏ．２１  （比較例２１）の場合には、［ＰＯ４３−］  ／［ＮＨ４＋  ］  が大きすぎる（本発明に係る皮膜成分の上限値よりも大きすぎる）ために、耐食性が劣り、×（耐食性不良）である。
【００４６】
Ｎｏ．２２  （比較例２２）の場合には、アンモニウムイオンおよびシリカを含有しないため、アンモニウムイオンやシリカによる防錆効果がないこと、及び、含有する金属イオンがマグネシウムであり、Ａｌを含有しないことに起因して、耐食性が劣り、×（耐食性不良）である。
【００４７】
【表１】
2004244647.tif 000002
【００４８】
【表２】
2004244647.tif 000003
【００４９】
【発明の効果】
本発明によれば、クロメート処理することなしに（即ち、クロム化合物を用いることなしに）、クロメート処理した耐食性亜鉛系めっき鋼板と同等もしくはそれ以上の耐食性を有する耐食性亜鉛系めっき鋼板を得ることができる。この耐食性亜鉛系めっき鋼板は、クロム化合物を含まないで（即ち、クロム化合物を用いることなしに）、クロメート処理した耐食性亜鉛系めっき鋼板と同等もしくはそれ以上の耐食性を有することができる。